СТЕРЖНЕВИДНОЕ КЛЕЕВОЕ ТЕЛО ИЗ ТЕРМОПЛАВКОГО КЛЕЯ ДЛЯ ПИСТОЛЕТОВ ДЛЯ ГОРЯЧЕГО КЛЕЯ
ROD-TYPE ADHESIVE BODY OF HOT-MELT ADHESIVE FOR HOT GLUE GUNS

Данное изобретение относится к технической области термоплавких клеев и их применения в соответствующих методах стыковки, соответственно, склеивания, а также используемых в этой связи устройств для подачи термоплавкого клея, в частности, в форме пистолетов для клея-расплава или, соответственно, пистолетов для горячего клея.
В частности, данное изобретение касается стержневидного клеевого тела из термоплавкого клея, в частности, клеевой палочки из термоплавкого клея на основе реактивного термоплавкого клея и очищающего, соответственно, промывочного средства, причем клеевое тело из термоплавкого клея предпочтительно имеет цилиндрическую форму и, в частности, пригодно для применения в пистолетах для клея-расплава.
Данное изобретение в равной мере касается способа изготовления клеевого тела из термоплавкого клея, в частности, клеевой палочки из термоплавкого клея согласно изобретению, а также получаемого этим способом клеевого тела как такового.
Данное изобретение касается, кроме того устройства для подачи термоплавкого клея (устройства для формования термоплавкого клея), в частности, в форме пистолета для клея-расплава или, соответственно, пистолета для горячего клея, которые содержат предлагаемое изобретением клеевое тело из термоплавкого клея, в частности, клеевую палочку из термоплавкого клея, а также касается комплекта на базе устройства для подачи термоплавкого клея, в частности, пистолета для клея-расплава или, соответственно, пистолета для горячего клея, с одной стороны, и клеевого тела из термоплавкого клея, в частности, клеевой палочки из термоплавкого клея согласно изобретению, с другой стороны.
Далее, данное изобретение касается упаковочной единицы или, соответственно, мелкой упаковки, которая содержит по меньшей мере одно предлагаемое изобретением клеевое тело из термоплавкого клея, в частности, клеевую палочку из термоплавкого клея.
Данное изобретение касается также применения клеевого тела из термоплавкого клея, в частности, клеевой палочки из термоплавкого клея согласно изобретению в способах стыковки, соответственно, склеивания или т.п.
Данное изобретение касается, кроме того, применения окрашивающего компонента или, соответственно, красящего вещества для обозначения или, соответственно, обеспечения визуального или, соответственно, оптического отличия участков рассматриваемого клеевого тела из термоплавкого клея согласно изобретению, причем эти участки содержат реактивный термоплавкий клей, с одной стороны, или же очищающее, соответственно, промывочное средство, с другой стороны.
И, наконец, данное изобретение касается также способа обозначения и, соответственно, обеспечения визуального или, соответственно, оптического различения вышеуказанных участков клеевого тела из термоплавкого клея согласно изобретению на основе реактивного термоплавкого клея, с одной стороны, а также очищающего средства, с другой стороны.
Под термоплавкими клеями, которые называют также горячими клеящими веществами, горячими клеями или, соответственно, термоклеями, в широком смысле понимаются не содержащие растворителей и твердые при комнатной температуре продукты, которые при нагревании и, соответственно, в горячем состоянии принимают текучее и, соответственно, жидкое состояние, так что на основе этого может производиться нанесение или, соответственно, наложение на клеевую поверхность. При охлаждении с сопровождающим его отверждением термоплавкого клея происходит образование твердого и долговременного (клеевого) соединения.
Рассматриваемые термоплавкие клеи в общем поставляются в форме стержневидных клеевых тел из термоплавкого клея, называемых также клеевыми палочками из термоплавкого клея или, соответственно, термоплавкими клеевыми патронами, которые предназначены, в частности, для использования в соответствующих устройствах для подачи термоплавкого клея, таких как пистолеты для клея-расплава или, соответственно, пистолеты для горячего клея. В связи с этим клеевые тела из термоплавкого клея в общем имеют цилиндрическую форму с заданной высотой цилиндра (т.е. с заданной длиной клеевого тела из термоплавкого клея) и с заданной, в частности, круговой поверхностью основания (т.е. с заданным диаметром клеевого тела из термоплавкого клея).
Термоплавкие клеи в общем объединены преимуществом быстрого приготовления при одновременно низкой цене материала, причем могут склеиваться самые разные материалы или, соответственно, подложки. В связи с этим, преимуществом является также то, что за счет использования термоплавкого клея могут выравниваться возможные неровности склеиваемых поверхностей материалов, причем получающийся клеевой шов или, соответственно, клеевой слой к тому же обладает определенной упругостью.
Вследствие этого термоплавкие клеи в общем находят широкое применение во многих отраслях промышленности, например, в промышленности упаковочных материалов, а также в автомобильной, мебельной и деревообрабатывающей отраслях промышленности, например, при использовании соответствующих методов ламинирования. В области электротехники термоплавкие клеи тоже находят широкое применение, например, для механической стабилизации, изоляции и склеивания соответствующих конструктивных элементов. Кроме того, термоплавкие клеи зачастую используются в частном секторе или, соответственно, в домашнем хозяйстве, но также и во флористике, и при изготовлении упаковок.
Также в свете самого разнообразного применения термоплавких клеев как в промышленности, так и в частном секторе в уровне техники существует большая потребность в дальнейшей оптимизации существующих клеевых систем.
В общем в уровне техники термоплавкие клеи приготовляются и, соответственно, наносятся с применением соответствующих устройств для подачи, в частности, пистолетов для клея-расплава или, соответственно, пистолетов для горячего клея. Имеющийся в распоряжении ассортимент продуктов для пистолетов для клея-расплава разделяется на различные области назначения, в зависимости от профиля технических требований. Распространены заправляемые клеевые пистолеты (Tankklebepistole) без сжатого воздуха, со сжатым воздухом и заправляемые пистолеты для картриджей.
Благодаря своему хорошему показателю цена/производительность и простоте в обращении приобрели широкую известность, в частности, пистолеты для клея-расплава или, соответственно, пистолеты для горячего клея для палочек горячего клея. При этом в общем стержневидный или, соответственно, цилиндрический термоплавкий клей вводится с задней стороны пистолета для клея-расплава и внутри пистолета для клея-расплава нагревается с помощью, в частности, электрического нагревательного или плавильного устройства, и тем самым переводится в текучее или жидкое состояние, или, соответственно, расплавляется. За счет продолжения механической подачи еще твердого термоплавкого клея в нагревательное или плавильное устройство имеющийся там разжиженный термоплавкий клей соответственно продвигается вперед и выпускается через раздаточное устройство, в частности, клеевое сопло или т.п., которое может быть составной частью указанного нагревательного или плавильного устройства, и наносится на склеиваемый объект. Транспортировка такого, в частности, стержневидного термоплавкого клея при этом в общем обеспечивается соответствующим транспортировочным механизмом, который, в частности, приводится в действие вручную.
В связи с этим международная публикация WO 2008/101455 A2 или, соответственно, относящаяся к этому пакету патентов заявка DE 10 2007 008 722 A1 касается пистолета для термоклея или для клея быстрого отверждения с имеющим форму пистолета корпусом, который сконструирован таким образом, что приготовляемое плавящееся клеящее вещество с изменяемой скоростью может проводиться через этот пистолет для клея-расплава, причем в связи с этим возможно проведение согласования мощности нагрева с расплавлением термоплавкого клея.
Однако, общим недостатком пистолетов для клея-расплава, используемых для термоплавких клеев, является то, что после применения или, соответственно, нанесения термоплавкого клея расплавленный перед этим клей остается, в частности, в области указанного нагревательного или плавильного устройства, а также устройства для подачи или, соответственно, клеевого сопла и там затвердевает. Это создает проблемы, в частности, в отношении описываемых в дальнейшем реактивных термоплавких клеев, так как они из-за наличия химических вторичных сшитых структур, а также из-за образования химических клеевых соединений, так сказать, необратимо затвердевают и образуют клеевые соединения, неразъемные даже при термическом воздействии. В таком случае не очищенные непосредственно после использования и, соответственно, не освобожденные от остатков термоплавкого клея пистолеты для клея-расплава становятся непригодными для использования или, соответственно, перед повторным применением должны с большими затратами разбираться и очищаться.
В общем в уровне техники известны два вида термоплавких клеев, а именно так называемые нереактивные термоплавкие клеи, с одной стороны, а также реактивные термоплавкие клеи, с другой стороны.
Обычно в уровне техники используются нереактивные термоплавкие клеи, например, на основе этиленвинилацетата (EVA) и сложных полиэфиров (PES). Такого рода нереактивные термоплавкие клеи вследствие их привлекательного показателя цена/производительность тоже используются во многих случаях стандартного применения. Химической основой клеящих веществ в форме палочки является, в частности, этиленвинилацетат (EVA). В меньшем объеме наряду с использованием сложных полиэфиров (PES) применяются также палочки горячего клея на основе полиолефина (PO) или полиамида (PA). Вышеназванные палочки в основном однородны по своему химическому составу.
Областями применения, например, палочек на основе EVA в первую очередь являются флористика и изготовление упаковок. Полиамидные используются в автомобильной промышленности и в электротехнике.
Нереактивные термоплавкие клеи характеризуются, в частности, коротким временем открытой выдержки и временем схватывания. При этом основной принцип склеивания нереактивных термоплавких клеев заключается в том, что собственно склеивание в решающей степени происходит физически, а именно обусловлено отверждением клеящего вещества при охлаждении выпущенного термоплавкого клея. Поэтому рассматриваемые клеевые системы на основе нереактивных термоплавких клеев хотя в целом и очень удобны в обращении, однако, вследствие чисто физического склеивания не всегда обладают оптимальными клеящими свойствами.
В отношении нереактивных термоплавких клеев следует указать на то, что они после произошедшего отверждения в принципе снова могут быть расплавлены, что, хотя и облегчает обращение с пистолетами для клея-расплава, поскольку последние даже при длительных перерывах в работе, так сказать, не «забиваются», однако, эти клеи обладают недостатками в отношении их клеящих свойств как таковых, так как полученные клеевые соединения подчас недостаточно термостабильны. В результате рассматриваемые нереактивные термоплавкие клеи не всегда достаточно термостойки.
В связи с этим нереактивные термоплавкие клеи подчас обладают также тем недостатком, что они обладают низкой механической формоустойчивостью и уже при относительно небольшой статической нагрузке и при более высокой окружающей температуре склонны к ползучести. Также и поэтому нереактивные термоплавкие клеи находят лишь очень небольшое применение при использовании, в частности, при температуре выше комнатной. Далее, нереактивные термоплавкие клеи, в частности, после их приготовления подчас не всегда обладают достаточной химической стабильностью.
Наряду с вышеуказанными нереактивными термоплавкими клеями в уровне техники в принципе также известны реактивные термоплавкие клеи, например, на основе реактивных полиуретанов или, например, модифицированных силаном полиолефинов.
Реактивные термоплавкие клеи характеризуются, в частности, тем, что они содержат химически реактивные функциональные группы, которые, в частности, во время и после приготовления или, соответственно, нанесения, например, под воздействием тепла, излучения или влажности приводят к (вторичному) сшиванию или, соответственно, в дополнение к физическим клеящим свойствам ведут также к образованию химических клеевых соединений.
При приготовлении или, соответственно, при нанесении реактивных термоплавких клеев после их нанесения на склеиваемые объекты наряду с физическим схватыванием происходит, таким образом, сопутствующая ему, соответственно, последующая дальнейшая химическая реакция с образованием высокомолекулярных полимеров с высокой когезией, соответственно, с образованием дополнительного клеевого соединения вследствие химических реакций с поверхностью склеиваемых объектов. Таким образом, с реактивными термоплавкими клеями могут быть достигнуты очень хорошие клеящие свойства, высокая термостойкость при одновременно хорошей гибкости при низких температурах, а также высокая стойкость к множеству химикалий. Реактивные термоплавкие клеи имеют, тем самым, как упомянутые преимущества вышеуказанных быстро схватывающихся нереактивных термоплавких клеев, так и преимущества, связанные с химическим сшиванием и образованием химических клеевых соединений. В частности, реактивные термоплавкие клеи обладают, в частности, обусловленными образованием вторичных сшитых структур, так сказать, предшествующим физическим отверждением, в той же степени быстрыми процессами приготовления без продолжительных фаз сушки.
В частности, реактивные термоплавкие клеи имеют хорошие клеящие свойства и высокую термостойкость ввиду того, что вследствие химического образования вторичных сшитых структур и образования химических клеевых соединений соответственно отвержденный реактивный термоплавкий клей при термическом воздействии больше не сможет расплавляться или, соответственно, полученные клеевые соединения путем нагрева не могут быть разъединены.
Реактивные термоплавкие клеи по этой причине создают проблемы при их хранении и при их приготовлении, в частности, в пистолетах для клея-расплава, так как, с одной стороны, избыточный контакт например, с влажностью (воздуха) или (окружающим) излучением ведет к нежелательным преждевременным реакциям указанных химических реактивных групп термоплавкого клея. С другой стороны, при приготовлении в пистолетах для клея-расплава, в частности, в области нагревательного или плавильного устройства, а также раздаточного устройства, в частности, клеевого сопла остающийся и перед этим расплавленный реактивный термоплавкий клей при перерыве в работе или, соответственно, при останове (термически) необратимо затвердевает и при этом также входит с внутренними поверхностями пистолета для клея-расплава, контактирующими с реактивным термоклеем, в химические клеевые соединения, которые не могут быть разъединены даже при последующем нагревании, что, тем самым, ведет к нежелательному забиванию пистолета для клея-расплава в целом, которое не может быть устранено даже посредством нагрева.
Таким образом, вышеописанные реактивные термоплавкие клеи в отношении их технологичности при использовании в соответствующих устройствах для нанесения термоплавкого клея, таких как пистолеты для клея-расплава или т.п., обладают недостатками, поскольку они после соответствующего использования рассматриваемой аппаратуры и после их отверждения не могут быть без проблем удалены из нее.
В результате реактивные термоплавкие клеи не всегда обладают желаемыми свойствами при хранении и технологичностью, в частности, что касается их применения в пистолетах для клея-расплава.
В свете вышеизложенного задача данного изобретения заключается в том, чтобы предложить специальное стержневидное клеевое тело из термоплавкого клея, пригодное для использования в пистолетах для клея-расплава, на основе реактивного термоплавкого клея, а также способ изготовления клеевого тела из термоплавкого клея согласно изобретению, причем вышеуказанные недостатки уровня техники, в частности, в отношении технологичности реактивных термоплавких клеев при их использовании в пистолетах для клея-расплава должны предотвращаться или же по меньшей мере снижаться.
В частности, еще одна задача данного изобретения состоит в том, чтобы предложить соответствующее клеевое тело из термоплавкого клея на основе реактивного термоплавкого клея, который обладает улучшенными качествами с точки зрения применения или, соответственно, приготовления, в частности, в рамках применения в пистолетах для клея-расплава, причем должно предотвращаться следующее за подачей необратимое забивание или, соответственно, блокирование, в частности, содержащих в рабочем состоянии реактивный термоплавкий клей в текучей форме составных частей пистолета для клея-расплава, например, нагревательного или плавильного устройства, а также раздаточного устройства, в частности, клеевого сопла.
В связи с этим другая задача данного изобретения заключается в том, чтобы предложить дополнительные технические меры, которые в частности, при использовании или, соответственно, при приготовлении изготовленного согласно изобретению клеевого тела из термоплавкого клея обеспечивали бы надежный со стороны пользователя и типичный для переработки контроль или, соответственно, верификацию предлагаемых согласно изобретению мер с целью предотвращения необратимого забивания или, соответственно, блокировки пистолетов для клея-расплава.
Задача, лежащая в основе данного изобретения, - согласно первому аспекту изобретения - решается посредством стержневидного клеевого тела из термоплавкого клея, в частности, клеевой палочки из термоплавкого клея, предпочтительно цилиндрической формы с признаками независимого пункта 1 формулы изобретения. Другие предпочтительные варианты выполнения предлагаемого изобретением стержневидного клеевого тела из термоплавкого клея являются предметом соответствующих зависимых пунктов.
Другим предметом данного изобретения - согласно второму аспекту изобретения - является предлагаемый изобретением способ изготовления клеевого тела из термоплавкого клея согласно изобретению, охарактеризованный в соответствующем независимом пункте на способ. Другие, предпочтительные варианты выполнения предлагаемого изобретением способа являются предметом соответствующего зависимого пункта формулы изобретения.
Еще одним предметом данного изобретения - согласно третьему аспекту изобретения - в связи с этим является также указанное предлагаемое изобретением клеевое тело из термоплавкого клея, получаемое способом согласно изобретению, как оно охарактеризовано в соответствующем независимом пункте формулы изобретения.
Данное изобретение касается, кроме того, - согласно пятому аспекту изобретения - также предлагаемого изобретением комплекта, который содержит по меньшей мере одно устройство для подачи термоплавкого клея, а также по меньшей мере одно клеевое тело из термоплавкого клея согласно изобретению, и который охарактеризован в соответствующем независимом пункте формулы.
К тому же еще одним предметом данного изобретения - согласно шестому аспекту изобретения - является предлагаемая изобретением упаковочная единица или, соответственно, мелкая упаковка согласно изобретению.
Другим предметом данного изобретения - согласно седьмому аспекту изобретения - является к тому же применение клеевого тела из термоплавкого клея согласно изобретению для методов стыковки, соответственно, склеивания или, соответственно, для стыковки и/или склеивания предметов, соответственно, конструктивных элементов, охарактеризованное в направленном на это применение независимом пункте формулы.
Еще одним предметом данного изобретения - согласно восьмому аспекту изобретения - является также предлагаемое изобретением применение по меньшей мере одного окрашивающего компонента или, соответственно, красящего вещества для обозначение или, соответственно, обеспечения визуального или, соответственно, оптического различия участков рассматриваемого клеевого тела из термоплавкого клея согласно изобретению, как это охарактеризовано в касающемся этого применения независимом пункте формулы.
И, наконец, данное изобретение касается - согласно девятому аспекту изобретения - способа обозначения или, соответственно, обеспечения визуального или, соответственно, оптического различения рассматриваемых участков клеевого тела из термоплавкого клея, как это охарактеризовано в независимом пункте формулы, касающемся предлагаемого изобретением способа согласно этому аспекту.
Само собой разумеется, что при последующем описании данного изобретения такие варианты выполнения, формы выполнения, преимущества, примеры или т.п., которые приводятся ниже - с целью предотвращения ненужных повторений - только для одного отдельного аспекта изобретения, разумеется, соответственно действительны и в отношении остальных аспектов изобретения, и при этом нет необходимости каждый раз указывать на это.
Далее, само собой разумеется, что при последующем указании значений, чисел и диапазонов эти данные значений, чисел и диапазонов не следует понимать как ограничивающие; разумеется, для специалиста понятно, что в отдельных случаях или в зависимости от применения возможны отклонения от указанных диапазонов или, соответственно, данных, и при этом они не выйдут за рамки данного изобретения.
Кроме того, все приводимые далее значения или, соответственно, указания параметров или т.п. в принципе могут определяться нормированными или, соответственно, стандартизированными или ясно указываемыми способами определения или же, в ином случае, могут быть установлены или, соответственно, специалисту в этой области самими по себе обычными методами определения или, соответственно, измерения. Если не будет указано ничего другого, рассматриваемые значения, соответственно, параметры определяются при стандартных условиях (т.е., в частности, при температуре 20°C и/или при давлении 1.013,25 гПа или, соответственно, 1,01325 бар).
В остальном при всех нижеприведенных относительных или, соответственно, процентных, в частности, приведенных к массе количественных данных следует учитывать, что эти данные в рамках данного изобретения должны выбираться специалистом или, соответственно, комбинироваться таким образом, что в сумме - при определенных условиях с привлечением других компонентов или, соответственно, ингредиентов которые, в частности, будут определены ниже, - всегда будет 100% или, соответственно, 100 масс.%. Однако, для специалиста это само собой разумеется.
Исходя из этого, данное изобретение будет рассмотрено ниже и разъяснено более подробно со ссылкой на предпочтительные формы выполнения или, соответственно, на примеры осуществления, представленные на прилагаемых чертежах.
Предметом данного изобретения - согласно первому аспекту данного изобретения - является, таким образом, стержневидное клеевое тело из термоплавкого клея, в частности, клеевая палочка из термоплавкого клея (пруток термоплавкого клея), предпочтительно цилиндрической формы, в частности, для применения в пистолетах для клея-расплава, причем клеевое тело из термоплавкого клея имеет по меньшей мере один первый участок, содержащий по меньшей мере один реактивный термоплавкий клей или состоящий из него, и по меньшей мере один второй участок, содержащий по меньшей мере одно очищающее средство (промывочное средство) или состоящий из него, причем указанный первый участок и/или указанный реактивный термоплавкий клей, с одной стороны, и указанный второй участок и/или указанное очищающее средство, с другой стороны, выполнены оптически, соответственно визуально отличающимися друг от друга, в частности, отличающимися друг от друга по цвету.
Данное изобретение, таким образом, направлено на специальное стержневидное клеевое тело из термоплавкого клея или, соответственно, клеевую палочку из термоплавкого клея, которые предпочтительно имеют цилиндрическую форму и которые пригодны для использования с пистолетами для термоплавкого клея или, соответственно, в этих пистолетах, причем такое стержневидное термоплавкое клеевое тело согласно изобретению содержит по меньшей мере один реактивный термоплавкий клей в комбинации с очищающим веществом, пространственно отделенным от указанного реактивного термоплавкого клея. Согласно изобретению под стержневидным клеевым телом из термоплавкого клея или, соответственно, клеевой палочкой из термоплавкого клея понимается реактивная термоклеевая система, готовая к применению для приготовления в пистолетах для термоплавкого клея, причем для этого, в частности, используются однокомпонентные реактивные термоклеевые системы.
Одна концепция данного изобретения при этом заключается в том, что предлагаемое изобретением стержневидное клеевое тело из термоплавкого клея в целевой комбинации имеет дискретные или, соответственно, отличающиеся друг от друга участки или, соответственно, выполнено из этих участков, причем соответствующие участки содержат либо рассматриваемую реактивную термоклеевую систему (участок термоплавкого клея), либо специальное очищающее средство, называемое также промывочным средством (участок очищающего средства). При этом рассматриваемые участки, как это будет подробно описано ниже, выполнены оптически или, соответственно, визуально отличающимися друг от друга или, соответственно, отличаемыми друг от друга.
В общем рассматриваемые участки расположены вдоль продольной оси, в частности, цилиндрического клеевого тела из термоплавкого клея согласно изобретению, так что в состоянии применения или, соответственно, использования клеевого тела из термоплавкого клея, в частности, в пистолетах для клея-расплава указанные участки подвергаются соответствующей обработке, следуя друг за другом, так что - так сказать, рассматриваемые в рамках такой обработки компоненты - реактивный термоплавкий клей, с одной стороны, и очищающее, соответственно, промывочное средство, с другой стороны, могут приготовляться или, соответственно, выдаваться в форме соответствующих расплавов друг за другом. При этом за счет подачи участка очищающего средства упомянутый пистолет для клея-расплава, в частности, нагревательное или плавильное устройство, а также раздаточное устройство могут освобождаться от реактивного термоклея или, соответственно, очищаться, что противодействует долговременному забиванию пистолета для клея-расплава даже при длительном останове или, соответственно, между соответствующими рабочими этапами.
В рамках применения или, соответственно, приготовления предлагаемого изобретением клеевого тела из термоплавкого клея, в частности, палочек клеевого вещества, происходит, таким образом, последовательная выдача либо реактивного термоплавкого клея, с одной стороны, либо очищающего, соответственно, промывочного средства, с другой стороны, так что при использовании клеевого тела из термоплавкого клея имеет место либо процесс клейки, либо процесс промывки, причем процесс промывки ведет к соответствующей очистке пистолета для клея-расплава. Благодаря возможности различения это в любой момент может быть проверено пользователем.
В связи с этим основную задачу используемого согласно изобретению очищающего, соответственно, промывочного средства в значительной мере следует видеть в том, что при его расплавлении предварительно удаляют находящийся в плавильном устройстве или, соответственно, в раздаточном устройстве пистолета для клея-расплава расплавленный реактивный термоплавкий клей и заменяют его очищающим средством, которое в общем является повторно расплавляемым, так что это очищающее средство может в нем оставаться между рабочими этапами или, соответственно, во время хранения пистолета для клея-расплава. Благодаря этому согласно изобретению обеспечивается, что пистолет для клея-расплава освобождается от термоплавкого клея, который после сшивания больше не может расплавляться, и тем самым сохраняет свою пригодность к использованию, в частности, поскольку предотвращается необратимая забивка устройства.
В связи с этим центральная идея данного изобретения заключается в том, как указывалось ранее, чтобы участки предлагаемого изобретением клеевого тела из термоплавкого клея (т.е. участок с реактивным термоплавким клеем, с одной стороны, и участок с очищающим, соответственно, промывочным средством, с другой стороны) были выполнены оптически или, соответственно, визуально отличающимися друг от друга, что, согласно изобретению, в частности, может обеспечиваться за счет придания различного цвета рассматриваемым участкам.
Благодаря этому оптическому, соответственно, визуальному дифференцированию, которое наряду с различным цветовым решением, например, также за счет различной прозрачности или светонепроницаемости или, соответственно, может обеспечиваться за счет различной оптической плотности рассматриваемых участков, предпочтительно посредством различного цветового решения или, соответственно, окрашивания, может непосредственно пользователем оцениваться, какой материал (т.е. термоплавкий клей, с одной стороны, или очищающее, соответственно, промывочное средство, с другой стороны) выдается из устройства для подачи термоплавкого клея, в частности, из пистолета для клея-расплава, так что этот выдаваемый материал может быть оценен непосредственно по выдаваемому из устройства расплаву. На основе этого пользователем могут целенаправленно согласовываться друг с другом или, соответственно, контролироваться процессы клейки и процессы очистки, соответственно, промывки. Таким образом, пользователь может перевести пистолет для клея-расплава соответственно в пригодное для хранения состояние, причем пользователь в любой момент может снова использовать пистолет для клея-расплава без затратной очистки.
Благодаря индивидуальному, соответственно размеру или объему, выполнению и расположению, а также выбору количества соответствующих участков в форме реактивного термоплавкого клея, с одной стороны, и очищающего, соответственно, промывочного средства, с другой стороны, указанные предлагаемые изобретением клеевые тела из термоплавкого клея, в частности, исходя из конкретного применения или, соответственно, использования, могут выполняться с учетом конкретных требований или, соответственно, могут индивидуально подгоняться. Это справедливо также ввиду того, что, согласно изобретению, как еще будет пояснено далее, специальные реактивные термоплавкие клеи, с одной стороны, и специальные очищающие средства, с другой стороны, могут применяться и целенаправленно комбинироваться, чтобы благодаря этому можно было индивидуально согласовывать очищающие или, соответственно, промывочные свойства, например, с учетом химических свойств или, соответственно, клеящих свойств используемого клеящего вещества.
В совокупности предлагаемая изобретением концепция обладает многочисленными преимуществами, которые еще раз приводятся ниже:
- благодаря предоставлению клеевого тела из термоплавкого клея на основе реактивного термоплавкого клея согласно изобретению создается эффективная клеевая система, в которой преимущества нереактивных термоплавких клеев, в частности, с учетом очень высокой технологичности (например, короткое время затвердевания и т.п.) сочетается с очень высокой клеящей способностью реактивных термоклеевых систем, в частности, обусловленной повторной сшивкой или, соответственно, образованием химических клеевых соединений.
- Одновременно в рамках данного изобретения преодолеваются подчас свойственные реактивным термоклеевым системам недостатки: так, за счет целенаправленного комбинирования реактивного термоплавкого клея с очищающим средством последовательно улучшается его применение в рамках его приготовления, в частности, это касается предотвращения подчас долговременного забивания рассматриваемых устройств для нанесения, в частности, пистолетов для термоплавкого клея. В рамках данного изобретения можно, тем самым, с учетом используемых реактивных термоплавких клеев добиться объединения в одном и том же материале совершенно поразительных, диаметральных свойств в отношении великолепной клеящей способности, с одной стороны, и улучшенных технологических аспектов, с другой стороны,, причем удобство в обращении в решающей степени повысилось за счет оптической различаемости.
- В связи с этим в рамках данного изобретения благодаря целенаправленным мерам, в соответствии с которыми образующие клеевое тело из термоплавкого клея участки с реактивным термоплавким клеем, с одной стороны, и, соответственно, очищающим средством, с другой стороны, выполнены оптически отличающимися друг от друга, в частности, отличающимися друг от друга по цвету, обеспечивается возможность в рамках применения в любой момент определять, какой материал будет выдаваться из пистолета для клея-расплава.
- На основе этого, таким образом, пользователю или, соответственно, специалисту по нанесению очень просто подготовить, используемый пистолет для клея-расплава к останову, так как нужно выдавать массу лишь до тех пор, пока рассматриваемое очищающее, соответственно, промывочное средство не покажется на острие или, соответственно, на сопле пистолета для клея-расплава, что может быть легко определено визуально или, соответственно, оптически. В соответствии с этим в принципе достаточно небольших количеств очищающего средства, так что предлагаемое изобретением клеевое тело из термоплавкого клея в целом может располагать большой долей реактивного термоплавкого клея.
- В связи с этим отпадает также и затратная разборка и очистка пистолета или отдельное заполнение очищающим, соответственно, промывочным средством, что последовательно снижает затраты на обслуживание.
- Соответствующим образом используемый пистолет для клея-расплава без больших усилий приводится в рабочий режим, так как снова нужно выдавать массу лишь до тех пор, пока в сопле пистолета для клея-расплава не появится реактивный термоплавкий клей, что в той же степени можно непосредственно распознать оптически или, соответственно, визуально. Таким образом, приведение в действие и, тем самым, процесс клейки может предприниматься непосредственно при появлении на острие сопла визуально или, соответственно, оптически другого вида или, соответственно, имеющего другой цвет реактивного термоплавкого клея, что способствует также оптимизации расхода материала.
- Как будет подробнее показано в дальнейшем, под очищающим, соответственно, промывочным средством, в частности, подразумевается нереактивные или, соответственно, совместимые (смешивающиеся) с реактивным термоплавким клеем материалы в форме термопласта или, соответственно, нереактивного термоплавкого клея, так что такое очищающее, соответственно, промывочное средство в любой момент может быть снова расплавлено, что ведет к предотвращению забивания устройства для нанесения или, соответственно, пистолета для клея-расплава.
Посредством такой целевой комбинации, в частности, однокомпонентного реактивного термоплавкого клея с, в частности, термопластичным очищающим, соответственно, промывочным средством, как изложено выше, на базе, в частности, цилиндрического клеевого тела из термоплавкого клея согласно изобретению с учетом приготовления с помощью пистолетов для термоплавкого клея обеспечивается последовательное улучшение по сравнению с уровнем техники.
Как указывалось выше, центральная идея данного изобретения заключается в том, чтобы выполнять оптически отличающимися друг от друга образующий указанное клеевое тело из термоплавкого клея первый участок с реактивным термоплавким клеем или, соответственно, реактивный термоплавкий клей как таковой, а также образующий указанное предлагаемое изобретением клеевое тело из термоплавкого клея, и в той же степени основополагающий, второй участок или, соответственно, очищающее средство как таковое.
В связи с этим согласно изобретению, в частности, предусмотрено, что первый участок или, соответственно, реактивный термоплавкий клей, с одной стороны, и второй участок или, соответственно, очищающее средство, с другой стороны, отличающиеся друг от друга по цвету или, соответственно, отличающиеся друг от друга светопроницаемостью (прозрачностью), особенно предпочтительно имеют различные цвета. Благодаря этому может обеспечиваться четкое оптическое или, соответственно, визуальное дифференцирование рассматриваемых компонентов, в частности, даже при их выдаче в расплавленном состоянии из соответствующего устройства для подачи термоплавкого клея, например, из пистолета для клея-расплава. В соответствии с этим пользователь или, соответственно, оператор в любой момент получает непосредственную визуальную или, соответственно, оптическую информацию о том, какой материал выдается из пистолета для клея-расплава при его применении.
Согласно одному предлагаемому изобретением варианту выполнения, в связи с этим может быть предусмотрено, что первый участок или, соответственно, реактивный термоплавкий клей может быть выполнен по меньшей мере, по существу, бесцветным. Ввиду этого первый участок или, соответственно, реактивный термоплавкий клей по меньшей мере, по существу, может не содержать никакого окрашивающего ингредиента (красящего вещества), в частности, никакого дополнительного окрашивающего ингредиента.
Согласно изобретению может быть к тому же предусмотрено, что второй участок или, соответственно, очищающее средство могут быть выполнены цветными. Ввиду этого второй участок и/или очищающее средство содержат по меньшей мере один окрашивающий ингредиент (красящее вещество).
Согласно изобретению может быть также предусмотрено, что второй участок или, соответственно, очищающее средство выполнены бесцветными или, соответственно, не содержат соответствующего окрашивающего ингредиента (красящего вещества), в то время первый участок или, соответственно, реактивный термоплавкий клей выполнен соответственно цветным, в частности, путем добавки окрашивающего ингредиента или, соответственно, красящего вещества.
В отношении дальнейших технических мероприятий для этого варианта выполнения первого участка или, соответственно, второго участка с целью обеспечения предусмотренных согласно изобретению оптических различий можно также сделать отсылку к последующему описанию.
Согласно изобретению, в частности, предусмотрено, что оптическое различие, в частности, цветовое различие по меньшей мере, по существу, сохраняется в расплавленном состоянии, в частности, в расплаве или, соответственно, при использовании или, соответственно, приготовлении реактивного термоплавкого клея, с одной стороны, и очищающего средства, с другой стороны. Благодаря этому возможно соответствующее дифференцирование или, соответственно, оценивание того, какой материал выдается из пистолета для клея-расплава, в частности, в форме расплава или, соответственно, в текучем состоянии.
В рамках данного изобретения в связи с этим, в частности, предусмотрено, что это оптическое различие, в частности, цветовое различие при использовании или, соответственно, приготовлении клеевого тела из термоплавкого клея предпочтительно посредством пистолета для клея-расплава (пистолета для горячего клея), в частности, во время или, соответственно, посредством выдачи или, соответственно, нанесения реактивного термоплавкого клея, с одной стороны, и очищающего средства, с другой стороны, в частности, в форме соответствующего расплава может восприниматься пользователем, в частности, визуально или, соответственно, оптически. Пользователь или, соответственно, специалист по нанесению получает, таким образом, во время применения или, соответственно, приготовления в любой момент информацию о том, какой материал конкретно будет выдаваться из пистолета для клея-расплава, так что возможно непосредственное принятие решения о том, будет ли проводиться процесс клейки, с одной стороны, и/или процесс очистки, с другой стороны, соответственно.
Что касается физического воплощения или, соответственно, формообразования предлагаемого изобретением клеевого тела из термоплавкого клея, то речь здесь идет, в частности, о цилиндрической палочке или, соответственно, о цилиндрическом прутке с соответствующей поверхностью основания и высотой (т.е. длиной клеевого тела из термоплавкого клея). В частности, клеевое тело из термоплавкого клея, в частности, цилиндрическое, согласно изобретению имеет по меньшей мере, по существу, (круговое) круглое поперечное сечение.
В общем первый и второй участки, являющиеся основными для указанного клеевого тела из термоплавкого клея согласно изобретению, расположены вдоль продольной оси клеевого тела из термоплавкого клея согласно изобретению, в частности, эти рассматриваемые участки соответственно образуют указанное клеевое тело из термоплавкого клея согласно изобретению.
Согласно изобретению предусмотрено, в частности, что и первый участок, и второй участок имеют цилиндрическую форму.
Кроме того, согласно изобретению предпочтительно, если первый участок и второй участок по меньшей мере, по существу, имеют идентичные площади основания или, соответственно, по меньшей мере, по существу, идентичные диаметры. В частности, соответствующие площади основания выполнены одинаковыми по форме и/или поверхности, в частности, одинаковыми по форме и поверхности.
Далее, согласно изобретению, в частности, предусмотрено, что первый участок и второй участок образуют клеевое тело из термоплавкого клея согласно изобретению в области их позиционирования и/или протяженности в этом клеевом теле из термоплавкого клея. В связи с этим клеевое тело из термоплавкого клея согласно изобретению, тем самым, в своей совокупности соответственно образуется совместным расположением или, соответственно, совокупностью лежащих в его основе участков.
Согласно одному предлагаемому изобретением варианту выполнения может быть предусмотрено, что первый участок образует первый конец клеевого тела из термоплавкого клея, а второй участок образует второй конец клеевого тела из термоплавкого клея. В соответствии с этим согласно изобретению, в частности, предусмотрено, что на одном конце клеевого тела из термоплавкого клея расположен первый участок или, соответственно, реактивный термоплавкий клей, а на другом конце расположен второй участок или, соответственно, очищающее средство. В соответствии с этим в рамках применения или, соответственно, приготовления можно, например, сначала производить подачу реактивного термоплавкого клея, после чего выполняется следующая за этим выдача очищающего средства, в частности, с целью промывки или, соответственно, очистки рассматриваемого пистолета для клея-расплава. Например, клеевое тело из термоплавкого клея согласно изобретению может иметь только один первый участок и один второй участок (схема расположения: первый участок/второй участок; например, со следующим распределением по длине или, соответственно, объему: 2/3 первый участок/1/3 второй участок).
Согласно изобретению может быть, однако, предусмотрено, что оба конца клеевого тела из термоплавкого клея согласно изобретению образуются как одним первым участком, так и одним вторым участком, в частности, оба образованы вторым участком. Для предлагаемого изобретением варианта выполнения, согласно которому оба конца образованы вторым участком или, соответственно, очищающим средством, это означает, что в рамках применения или, соответственно, нанесения сначала производят промывку или, соответственно, очистку пистолета для клея-расплава, с последующей выдачей реактивного термоплавкого клея, и затем снова осуществляют завершающую очистку или, соответственно, промывку пистолета для клея-расплава. В связи с этим одно предпочтительное выполнение данного изобретения состоит, в частности, в том, что готовят клеевое тело из термоплавкого клея, у которого оба конца образованы только вторым участком, причем эти вторые участки располагаются по обе стороны от первого участка (схема расположения: второй участок/первый участок/второй участок; например, со следующим распределением по длине или, соответственно, объему: 1/4 второй участок/2/4 первый участок/1/4 второй участок).
В одном предлагаемом изобретением особенно предпочтительном варианте выполнения первый участок и второй участок на обращенных друг к другу, в частности, противолежащих поверхностях оснований, в частности, поверхностях оснований цилиндров соединены друг с другом, в частности, долговременно соединены друг с другом или, соответственно, склеены. Ввиду этого согласно изобретению предоставляется клеевое тело из термоплавкого клея, выполненное в виде единого целого из соединенных участков или, соответственно, с соединенными участками.
Кроме того, первый участок и второй участок предпочтительно расположены вдоль продольной оси клеевого тела из термоплавкого клея, а именно, в частности, таким образом, что продольная ось первого участка и продольная ось второго участка лежат на продольной оси образуемого этими участками клеевого тела из термоплавкого клея.
Согласно изобретению в общем может быть предусмотрено, что клеевое тело из термоплавкого клея имеет идентичное количество первых участков и вторых участков. Например, клеевое тело из термоплавкого клея может содержать один первый участок и один второй участок, или же два первых участка и два вторых участка, и т.д.
В общем согласно изобретению при этом может быть предусмотрено, что клеевое тело из термоплавкого клея содержит несколько, в частности, два, три, четыре или более первых участков и несколько, в частности, два, три, четыре или более вторых участков.
В общем, в связи с этим может быть предусмотрено, что первый участок или, соответственно, первые участки, с одной стороны, и второй участок или, соответственно, вторые участки, с другой стороны, чередуясь друг с другом или, соответственно, попеременно расположены вдоль продольной оси клеевого тела из термоплавкого клея. В соответствии с этим в рамках приготовления происходит чередование выдачи термоплавкого клея и очищающего средства. За счет соответствующего выбора количества соответствующих участков может задаваться количество раздаточных интервалов реактивного термоплавкого клея, с одной стороны, и очищающего средства, с другой стороны.
Согласно изобретению может быть предусмотрено, что первый участок и второй участок отличаются друг от друга по длине.
В связи с этим, в частности, может быть предусмотрено, что первый участок имеет большую длину, чем второй участок.
В равной степени соотношение длин первого участка и второго участка (отношение длины первого участка к длине второго участка) может лежать в диапазоне от 50:1 до 0,5:1, в частности, в диапазоне от 25:1 до 0,75:1, предпочтительно в диапазоне от 10:1 до 1:1, предпочтительно в диапазоне от 5:1 до 1,25:1, особенно предпочтительно в диапазоне от 4:1 до 1,5:1.
В частности, соотношение длин первого участка и второго участка (отношение длины первого участка к длине второго участка) может составлять по меньшей мере 0,5:1, в частности, по меньшей мере 0,75:1, предпочтительно по меньшей мере 1:1, предпочтительно по меньшей мере 1,25:1, особенно предпочтительно по меньшей мере 1,5:1.
К тому же, соотношение длин первого участка и второго участка (отношение длины первого участка к длине второго участка) может составлять максимум 50:1, в частности, максимум 25:1, предпочтительно максимум 10:1, предпочтительно максимум 5:1, особенно предпочтительно максимум 4:1.
В частности, согласно изобретению в равной степени может быть предусмотрено, что первый участок и второй участок имеют отличающиеся друг от друга объемы, в частности, объем реактивного термоплавкого клея, с одной стороны, и объем очищающего средства, с другой стороны.
В соответствии с этим согласно изобретению может быть предусмотрено, что объем первого участка, в частности, объем реактивного термоплавкого клея больше, чем объем второго участка, в частности, объем очищающего средства.
Согласно изобретению при этом, в частности, может быть предусмотрено, что соотношение объемов первого участка и второго участка (отношение объема первого участка к объему второго участка) лежит в диапазоне от 50:1 до 0,5:1, в частности, от 25:1 до 0,75:1, предпочтительно от 10:1 до 1:1, предпочтительно от 5:1 до 1,25:1, особенно предпочтительно от 4:1 до 1,5:1.
Соответственно согласно изобретению может быть предусмотрено, что соотношение объемов первого участка и второго участка (отношение объема первого участка к объему второго участка) составляет по меньшей мере 0,5:1, в частности, по меньшей мере 0,75:1, предпочтительно по меньшей мере 1:1, предпочтительно по меньшей мере 1,25:1, особенно предпочтительно по меньшей мере 1,5:1.
В частности, это соотношение объемов первого участка и второго участка (отношение объема первого участка к объему второго участка) может составлять максимум 50:1, в частности, максимум 25:1, предпочтительно максимум 10:1, предпочтительно максимум 5:1, особенно предпочтительно максимум 4:1.
За счет целенаправленного выбора соотношения длин первого и второго участков или, соответственно, соотношения объемов рассматриваемых участков могут задаваться соответствующие количества выдаваемого или наносимого реактивного термоплавкого клея, с одной стороны, и очищающего средства, с другой стороны, или, соответственно, устанавливаться и согласовываться друг с другом. При этом согласно изобретению, в частности, предусмотрено, что выбирается соответственно больший объем реактивного термоплавкого клея по сравнению с объемом очищающего средства, что соответственно удлиняет этап нанесения клеящего вещества. В частности, длина второго участка или, соответственно, его объем должны выбираться или, соответственно, устанавливаться с целью обеспечения эффективной промывки или, соответственно, очистки рассматриваемого пистолета для термоплавкого клея, что специалист в состоянии осуществить в любой момент.
Что касается расположения указанных участков, то в направлении подачи клеевого тела из термоплавкого клея, в частности, при использовании или, соответственно, приготовлении клеевого тела из термоплавкого клея в пистолете для клея-расплава, первый участок может быть расположен ниже по течению относительно второго участка, примыкающего к первому участку. Сообразно с этим в направлении подачи клеевого тела из термоплавкого клея первый участок, так сказать, вставлен перед примыкающим вторым участком согласно этому варианту выполнения, так что при работе сначала будет выдаваться клеящее вещество.
В частности, может быть предусмотрено, что в направлении подачи клеевого тела из термоплавкого клея, в частности, при использовании и/или приготовлении клеевого тела из термоплавкого клея в пистолете для клея-расплава, расположенный сначала ниже по течению участок образован первым участком. Из этого следует, что при приготовлении или, соответственно, применении предлагаемого изобретением клеевого тела из термоплавкого клея в пистолете для клея-расплава сначала происходит выдача реактивного термоплавкого клея, так что может непосредственно начинаться склеивание. Такого рода расположение, в частности, имеет преимущество в том случае, если в рабочем режиме, предшествовавшем останову пистолета для клея-расплава, под конец осуществлялась промывка или, соответственно, очистка.
В той же степени согласно изобретению может быть, однако, предусмотрено, что в направлении подачи клеевого тела из термоплавкого клея, в частности, при использовании или, соответственно, подаче клеевого тела из термоплавкого клея в пистолете для клея-расплава, расположенный сначала ниже по течению участок образован вторым участком. Это означает, что при приготовлении или, соответственно, применении клеевого тела из термоплавкого клея или, соответственно, при приведении в действие пистолета для клея-расплава сначала производится промывка или, соответственно, очистка устройства с помощью очищающего средства, что ведет к оптимизации последующей выдачи или, соответственно, последующего нанесения реактивного термоплавкого клея.
Согласно изобретению может быть, таким образом, предусмотрено, что в направлении подачи клеевого тела из термоплавкого клея, в частности, при использовании и/или приготовлении клеевого тела из термоплавкого клея в пистолете для клея-расплава, расположенный сначала ниже по течению участок образован первым участком или же, что в направлении подачи клеевого тела из термоплавкого клея, в частности, при использовании и/или подача клеевого тела из термоплавкого клея в пистолете для клея-расплава расположенный сначала ниже по течению участок образован вторым участком.
В одном предлагаемом изобретением предпочтительном варианте выполнения в направлении подачи клеевого тела из термоплавкого клея, в частности, при использовании и/или приготовлении клеевого тела из термоплавкого клея в пистолете для клея-расплава расположенный под конец ниже по течению участок образован вторым участком. Сообразно с этим при приготовлении или, соответственно, применении клеевого тела из термоплавкого клея согласно изобретению в рамках соответствующего рабочего режима пистолета для клея-расплава как завершающий этап производится промывка или, соответственно, очистка пистолета для клея-расплава, так что он соответственно может оставляться в очищенном состоянии, так что и поэтому тоже обеспечивается непосредственное введение в эксплуатацию для последующего цикла обработки.
По размерам выполнение первого участка или, соответственно, второго участка и, тем самым, предлагаемого изобретением клеевого тела из термоплавкого клея может варьироваться в широких диапазонах.
В частности, клеевое тело из термоплавкого клея может иметь длину в диапазоне от 1 см до 100 см, в частности, в диапазоне от 2 см до 80 см, предпочтительно в диапазоне от 3 см до 60 см, предпочтительно в диапазоне от 4 см до 40 см, особенно предпочтительно в диапазоне от 5 см до 30 см.
В той же мере клеевое тело из термоплавкого клея может иметь диаметр в диапазоне от 0,1 см до 10 см, в частности, в диапазоне от 0,2 см до 5 см, предпочтительно в диапазоне от 0,4 см до 4 см, предпочтительно в диапазоне от 0,5 см до 3 см, особенно предпочтительно в диапазоне от 0,6 см до 1,5 см.
В частности, клеевое тело из термоплавкого клея для клеевой палочки из термоплавкого клея может иметь существующие в продаже или, соответственно, нормированные размеры. В связи с этим клеевое тело из термоплавкого клея или, соответственно, клеевая палочка из термоплавкого клея согласно изобретению могут быть выполнены по типу прутка клеящего вещества или, соответственно, патрона клеящего вещества для применения в имеющихся в продаже пистолетах для клея-расплава. Для этого стержневидное клеевое тело из термоплавкого клея может иметь, например, обычный (существующий в продаже) диаметр 7 мм, 11 мм, 12 мм или 18 мм, например, при длине палочки клеящего вещества от 5 см до 30 см (например, длину 30 см при диаметре 19 мм и длину 20 см при диаметре 12 мм).
Согласно изобретению предпочтительно также, если первый участок или, соответственно, второй участок выполнены каждый однородным, причем под этим, в частности, следует понимать, что соответствующие компоненты равномерно присутствуют или, соответственно, распределены в соответствующем участке. Это ведет к гомогенизации или, соответственно, к высокому качеству соответствующей выдачи при приготовлении как реактивного термоплавкого клея, так и очищающего средства.
Что же касается используемого согласно изобретению реактивного термоплавкого клея, то может быть предусмотрено, что реактивный термоплавкий клей представляет собой термопластичный и/или однокомпонентный термоплавкий клей. За счет выполнения реактивного термоплавкого клея как термопластичного термоплавкого клея, в частности, обеспечивается заданное поведение при плавлении в рамках приготовления или, соответственно, применения. К тому же, выполнение реактивного термоплавкого клея как термопластичного термоплавкого клея дает преимущества с точки зрения технологии применения или, соответственно, приготовления.
В общем согласно изобретению может быть предусмотрено, что реактивный термоплавкий клей представляет собой отверждаемый во влажной среде, термоотверждаемый или, соответственно, радиационно-отверждаемый термоплавкий клей, в частности, отверждаемый во влажной среде термоплавкий клей. Для предлагаемого изобретением варианта выполнения, согласно которому реактивный термоплавкий клей является отверждаемым во влажной среде термоплавким клеем, и в рамках приготовления или, соответственно, применения может происходить (вторичное) сшивание, например, в присутствии влажности воздуха.
В общем реактивный термоплавкий клей содержит химически реактивные группы. В связи с этим такие химически реактивные группы могут выбираться из изоцианатных групп, силановых групп, эпоксидных групп, уретановых групп и реактивных двойных или кратных связей (в частности, углерод-углеродных двойных или кратных связей), а также из комбинаций, предпочтительно изоцианатных групп и силановых групп. В частности, химически реактивные группы являются концевыми или, соответственно, концевыми в молекулярной основной структурной сетке реактивного термоплавкого клея. Рассматриваемые химически реактивные группы в рамках применения или, соответственно, использования клеевого тела из термоплавкого клея согласно изобретению (не ограничиваясь данной теорией) приводят к заданному образованию вторичных сшитых структур, а также к образованию химических клеевых соединений со склеиваемым объектом, что в результате обеспечивает великолепные клеящие свойства и высокую термостабильность клеящего вещества.
Согласно изобретению при этом, в частности, может быть предусмотрено, что реактивный термоплавкий клей выбран из группы, состоящей из (i) реактивных, в частности, отверждаемых во влажной среде полиуретанов (PUR), предпочтительно функционализированных изоцианатными группами и/или содержащих изоцианатные группы полиуретанов, предпочтительно изоцианат-терминированных полиуретанов; (ii) реактивных, в частности, отверждаемых во влажной среде полиолефинов (POR), предпочтительно функционализированных силановыми группами и/или содержащих силановые группы полиолефинов, предпочтительно модифицированных прививкой силановых групп полиолефинов; (iii) реактивных, в частности, радиационно-отверждаемых, предпочтительно УФ-отверждаемых поли(мет)акрилатов, предпочтительно функционализированных уретановыми группами и/или содержащих уретановые группы поли(мет)акрилатов; а также их комбинаций, особенно предпочтительно из группы, содержащей (i) реактивные, в частности, отверждаемые во влажной среде полиуретаны (PUR), предпочтительно функционализированные изоцианатными группами и/или содержащие изоцианатные группы полиуретаны, предпочтительно изоцианат-терминированные полиуретаны, а также их комбинации.
В связи с этим, в частности, вышеуказанные реактивные PUR-термоплавкие клеи обладают высокой термостойкостью и высокой стойкостью ко множеству химикалий, в то время как рассматриваемые, в частности, модифицированные силаном полиолефины характеризуются также тем, что, например, возможно склеивание даже не обработанных предварительно полиолефинов, в частности, полипропилена как приклеиваемой подложки.
В общем реактивный термоплавкий клей при комнатной температуре (20°C) и окружающем давлении (1.013,25 гПа) должен находиться в твердом состоянии. К тому же, реактивный термоплавкий клей должен иметь температуру размягчения или, соответственно, диапазон температур размягчения, в частности, определяемый методом «кольца и шара», предпочтительно согласно DIN EN 1238:2011-07, между 40°C и 100°C, в частности, между 50°C и 90°C, предпочтительно между 55°C и 80°C.
В связи с этим реактивный термоплавкий клей должен иметь температуру размягчения или, соответственно, диапазон температур размягчения, в частности, определяемые методом «кольца и шара», предпочтительно согласно DIN EN 1238:2011-07, по меньшей мере 40°C, в частности, по меньшей мере 50°C, предпочтительно по меньшей мере 55°C, предпочтительно по меньшей мере 60°C.
В рамках данного изобретения предпочтительно, если реактивный термоплавкий клей имеет температуру плавления, в частности, определяемую методом динамической дифференциальной калориметрии (ДДК), предпочтительно согласно DIN 53765:1994-03, в диапазоне от 55°C до 275°C, в частности, в диапазоне от 65°C до 225°C, предпочтительно в диапазоне от 70°C до 175°C.
В связи с этим в той же степени может быть предусмотрено, что реактивный термоплавкий клей имеет температуру обработки, в частности, определяемую методом динамической дифференциальной калориметрии (ДДК), предпочтительно согласно DIN 53765:1994-03, в диапазоне от 80°C до 300°C, в частности, в диапазоне от 90°C до 250°C, предпочтительно в диапазоне от 95°C до 200°C.
В той же степени предпочтительно, если реактивный термоплавкий клей имеет вязкость, в частности, динамическую вязкость и/или, в частности, определяемую согласно DIN EN ISO 3219:1994-10, и/или, в частности, в температурном диапазоне от 95°C до 200°C, в диапазоне от 5.000 мПа⋅сек до 150.000 мПа⋅сек, в частности, в диапазоне от 7.500 мПа⋅сек до 125.000 мПа⋅сек, предпочтительно в диапазоне от 10.000 мПа⋅сек до 100.000 мПа⋅сек.
3
3
3
3
3
3
3
3
К тому же реактивный термоплавкий клей должен иметь плотность p, в частности, определяемую при температуре 20°C и/или в частности, определяемую согласно DIN 51757:2011-01, в диапазоне от 0,5 г/см до 2,5 г/см, в частности, в диапазоне от 0,6 г/см до 2,3 г/см, предпочтительно в диапазоне от 0,7 г/см до 2,1 г/см, предпочтительно в диапазоне от 0,8 г/см до 2 г/см.
Вышеприведенные свойства или, соответственно, параметры реактивного термоплавкого клея приводят, в частности, к типичным для применения или, соответственно, переработки свойствам и преимуществам, в частности, что касается поведения при плавлении, текучести и поведения при выдаче, в частности, из пистолета для клея-расплава.
В качестве реактивного термоплавкого клея может использоваться, например, поставляемый фирмой Jowat SE, коммерчески-доступный продукт Jowatherm Reaktant 601.60.
Что же касается используемого согласно изобретению очищающего, соответственно, промывочного средства, то согласно изобретению, в частности, предусмотрено, что очищающее средство представляет собой термопласт, в частности, нереактивный термопласт, или, соответственно, нереактивный термоплавкий клей, в частности, термопластичный нереактивный термоплавкий клей. Из этого следует, что это очищающее средство после повторного приведения в рабочее состояние путем теплового воздействия может быть удалено из пистолета для клея-расплава за счет расплавления.
В частности, под очищающим средством имеется ввиду очищающее средство, совместимое (смешивающееся) с термоплавким клеем. Термин «совместимый», как он используется в рамках данного изобретения, следует, в частности, понимать так, что это очищающее средство с учетом указанного реактивного термоплавкого клея выполняется или, соответственно, выбирается таким образом, что обеспечивается максимально эффективная промывка или, соответственно, очистка рассматриваемого пистолета для клея-расплава в рамках применения клеевого тела из термоплавкого клея и, тем самым, эффективное удаление реактивного термоплавкого клея. При этом термин «совместимый», в частности, опирается также на соответствующие физико-химические свойства очищающего средства, которые, в частности, будут охарактеризованы далее.
В связи с этим согласно изобретению предпочтительно, если очищающее средство выбрано из группы, содержащей (i) этиленвинилацетаты (EVA-полимеры); (ii) (мет)акрилаты; (iii) полиолефины (PO), в частности, полиэтилены (PE), полипропилены (PP) и атактические полиолефины (APAO); (iv) полиуретаны (PU); (v) полиамиды (PA); (vi) сложные полиэфиры (PES); и их комбинации, особенно предпочтительно из группы, содержащей (i) этиленвинилацетаты (EVA-полимеры); (ii) (мет)акрилаты; (iii) полиолефины (PO); а также их комбинации.
Согласно одному предлагаемому изобретением варианту выполнения может быть, к тому же, предусмотрено, что очищающее средство и/или второй участок содержат по меньшей мере одну добавку, реагирующую с реактивным термоплавким клеем, в частности, с химически реактивными группами реактивного термоплавкого клея, или, соответственно, инактивирующую химически реактивные группы реактивного термоплавкого клея.
Благодаря присутствию такого рода добавки при очистке или, соответственно, промывке может быть реализовано соответствующее инактивирование химически-реактивных групп реактивного термоплавкого клея, так что предотвращается их (вторичное) сшивание или, соответственно, образование химических клеевых соединений (например, с внутренними поверхностями проводящих расплав реактивного термоплавкого клея составных частей пистолетов для клея-расплава). Благодаря присутствию добавки, как указано выше, тем самым могут быть заблокированы реактивные группы реактивного клеящего вещества и, так сказать, инактивирован реактивный термоплавкий клей как таковой, и переведен в нереактивный термоплавкий клей. За счет этого может быть дополнительно улучшена или, соответственно, облегчена промывка или, соответственно, очистка. К тому же, возможные загрязнения (до этого) реактивным термоплавким клеем менее критичны, так как он в неактивном состоянии посредством последующего нагревания может быть расплавлен и нанесен.
В связи с этим добавка содержит с реактивным термоплавким клеем, в частности, реагирующую с химически реактивными группами реактивного термоплавкого клея функциональную группу, в частности, гидроксигруппу. В связи с этим такая добавка выполнена, к тому же, с одной функциональной группой или, соответственно, монофункциональной. Снабжение добавки одной гидроксигруппой возможно, например, при применении реактивных термоплавких клеев на основе PUR, поскольку рассматриваемая гидроксигруппа в состоянии реагировать со свободными изоцианатными группами термоплавкого клея на основе PUR. Соответственно в принципе возможно также применение аминных групп или амидных групп в зависимости от конкретно используемого реактивного термоплавкого клея. Специалист в любой момент в состоянии выбрать соответствующие реактивные группы этой добавки исходя из используемого реактивного термоплавкого клея и привести в соответствие с ним.
Далее, что касается добавки, то оказалось предпочтительным, если добавка при температуре 20°C имеет давление пара максимум 50 Па, в частности, максимум 40 Па, предпочтительно максимум 30 Па, предпочтительно максимум 20 Па. Благодаря этому, в частности, предотвращается преждевременное испарение добавки, в частности, при приготовлении при высоких температурах. Также, в связи с этим добавка содержит реагирующую с реактивным термоплавким клеем, в частности, с химически реактивными группами реактивного термоплавкого клея, функциональную группу, в частности, гидроксигруппу. В связи с этим добавка может быть, к тому же, выполнена с одной функциональной группой или, соответственно, быть монофункциональной.
Кроме того, добавка должна представлять собой органическое соединение, в частности, моноспирт, предпочтительно моноспирт C3-C30, в частности, жирный спирт C6-C30, и/или бензиловый спирт, или их смесь.
В частности, очищающее средство и/или второй участок могут содержать такую добавку в количестве максимум 20 масс. %, в частности, максимум 15 масс. %, предпочтительно максимум 10 масс. %, предпочтительно максимум 5 масс. %, особенно предпочтительно 2 масс. %, в пересчете на очищающее средство и/или второй участок. В частности, очищающее средство и/или второй участок может содержать добавку в количестве от 0,1 масс. % до 20 масс .%, в частности, в диапазоне от 0,5 масс. % до 15 масс. %, предпочтительно в диапазоне от 0,75 масс. % до 10 масс. %, предпочтительно в диапазоне от 1 масс. % до 5 масс.- %, особенно предпочтительно в диапазоне от 1,25 масс. % до 2 масс. %, в пересчете на очищающее средство и/или второй участок.
Кроме того, очищающее средство и/или второй участок может содержать по меньшей мере один воск, в частности, натуральный, синтетический или химически модифицированный (частично синтетический) воск. В связи с этим очищающее средство и/или второй участок могут содержать воск в количестве максимум 15 масс. %, в частности, максимум 10 масс. %, предпочтительно максимум 5 масс. % в пересчете на очищающее средство и/или второй участок. В частности, очищающее средство и/или второй участок могут содержать воск в количестве от 0,5 масс. % до 15 масс. %, в частности, в диапазоне от 1 масс. % до 10 масс. %, предпочтительно в диапазоне от 1,5 масс. % до 5 масс. %, в пересчете на очищающее средство и/или второй участок. Благодаря этому, в частности, может также дополнительно регулироваться текучесть очищающего средства.
В качестве очищающего средства может использоваться, например, предлагаемый фирмой Jowat SE, коммерчески-доступный продукт 930.34. При этом речь здесь идет о композиции на основе EVA и воска, причем в эту композицию при необходимости может вводиться моноспирт в качестве добавки, в частности, для насыщения изоцианатных групп термоплавкого клея на основе PUR, используемого как реактивный термоплавкий клей. В предлагаемом изобретением клеевом теле из термоплавкого клея это очищающее средство может в виде соответствующих отдельных участков, в частности, комбинироваться с вышеуказанным реактивным термоплавким клеем Jowatherm Reaktant 601.60 фирмы Jowat SE.
К тому же, согласно изобретению предпочтительно, если очищающее средство и реактивный термоплавкий клей (i) имеют по меньшей мере, по существу, одинаковые температуры размягчения и/или диапазоны температур размягчения, и/или (ii) по меньшей мере, по существу, одинаковые температуры плавления и/или температуры обработки, и/или (iii) по меньшей мере, по существу, одинаковые вязкости, и/или (iv) по меньшей мере, по существу, одинаковые плотности.
В связи с этим очищающее средство может иметь температуру размягчения и/или диапазон температур размягчения, отличающиеся от этих параметров реактивного термоплавкого клея максимум на 20%, в частности, максимум на 10%, предпочтительно максимум на 5%, в пересчете на температуру размягчения или, соответственно, диапазон температур размягчения реактивного термоплавкого клея; и/или температуру плавления или, соответственно, температуру обработки, отличающуюся от этих параметров реактивного термоплавкого клея максимум на 20%, в частности, максимум на 10%, предпочтительно максимум на 5%, в пересчете на температуру плавления или, соответственно, температуру обработки реактивного термоплавкого клея. К тому же, очищающее средство может иметь вязкость, отличающуюся от вязкости реактивного термоплавкого клея максимум на 20%, в частности, максимум на 10%, предпочтительно максимум на 5%, в пересчете на вязкость реактивного термоплавкого клея. Очищающее средство может также иметь плотность, отличающуюся максимум от плотности реактивного термоплавкого клея на 50%, в частности, максимум на 40%, предпочтительно максимум на 30%, в пересчете на плотность реактивного термоплавкого клея.
Кроме того, очищающее средство при комнатной температуре (20°C) и окружающем давлении (1.013,25 гПа) должно находиться в твердом состоянии.
К тому же, очищающее средство должно иметь температуру размягчения или, соответственно, диапазон температур размягчения, в частности, определяемые методом «кольца и шара», предпочтительно согласно DIN EN 1238:2011-07, между 40°C и 100°C, в частности, между 50°C и 90°C, предпочтительно между 55°C и 80°C.
В той же степени очищающее средство должно иметь температуру размягчения и/или диапазон температур размягчения, в частности, определяемые методом «кольца и шара», предпочтительно согласно DIN EN 1238:2011-07, по меньшей мере 40°C, в частности, по меньшей мере 50°C, предпочтительно по меньшей мере 55°C, предпочтительно по меньшей мере 60°C.
Далее очищающее средство должно иметь температуру плавления, в частности, определяемую методом динамической дифференциальной калориметрии (ДДК), предпочтительно согласно DIN 53765:1994-03, в диапазоне от 55°C до 275°C, в частности, в диапазоне от 65°C до 225°C, предпочтительно в диапазоне от 70°C до 175°C.
Кроме того, очищающее средство должно иметь температуру обработки, в частности, определяемую методом динамической дифференциальной калориметрии (ДДК), предпочтительно согласно DIN 53765:1994-03, в диапазоне от 80°C до 300°C, в частности, в диапазоне от 90°C до 250°C, предпочтительно в диапазоне от 95°C до 200°C.
К тому же, очищающее средство должно иметь вязкость, в частности, динамическую вязкость и/или в частности, определяемую согласно DIN EN ISO 3219:1994-10, и/или в температурном диапазоне от 95°C до 200°C, в диапазоне от 5.000 мПа⋅сек до 150.000 мПа⋅сек, в частности, в диапазоне от 7.500 мПа⋅сек до 125.000 мПа⋅сек, предпочтительно в диапазоне от 10.000 мПа⋅сек до 100.000 мПа⋅сек.
3
3
3
3
3
3
3
3
Далее, очищающее средство должно имеет плотность p, в частности, определяемую при температуре 20°C и/или в частности, определяемую согласно DIN 51757:2011-01, в диапазоне от 0,5 г/см до 2,5 г/см, в частности, в диапазоне от 0,6 г/см до 2,3 г/см, предпочтительно в диапазоне от 0,7 г/см до 2,1 г/см, предпочтительно в диапазоне от 0,8 г/см до 2 г/см.
Согласно изобретению может быть к тому же предусмотрено, что второй участок, соответственно, очищающее средство или первый участок, соответственно, реактивный термоплавкий клей, в частности, второй участок, соответственно, очищающее средство, содержит по меньшей мере один окрашивающий компонент или, соответственно, по меньшей мере одно красящее вещество. В связи с этим согласно изобретению может быть предусмотрено, что окрашивающий компонент и/или красящее вещество является пигментным красящим веществом, в частности, органическим или неорганическим пигментным красящим веществом.
Согласно изобретению может быть также предусмотрено, что второй участок, соответственно, очищающее средство и первый участок, соответственно, реактивный термоплавкий клей содержат каждый по меньшей мере один окрашивающий компонент и/или по меньшей мере одно красящее вещество, причем этот окрашивающий компонент и/или это красящее вещество второго участка, соответственно, очищающего средства, с одной стороны, и окрашивающий компонент и/или красящее вещество первого участка, соответственно, реактивного термоплавкого клея, с другой стороны, могут различаться визуально и/или оптически, в частности, причем окрашивающие компоненты и/или красящие вещества являются пигментными красящими веществами, в частности, органическими или неорганическими пигментными красящими веществами.
Согласно изобретению может быть также предусмотрено, что только второй участок, соответственно, только очищающее средство содержит по меньшей мере один окрашивающий компонент, соответственно, по меньшей мере одно красящее вещество. В связи с этим этот окрашивающий компонент, соответственно, это красящее вещество должны представлять собой пигментное красящее вещество, в частности, органическое или неорганическое пигментное красящее вещество.
Кроме того, согласно изобретению может быть также предусмотрено, что только первый участок или, соответственно, только реактивный термоплавкий клей содержат по меньшей мере один окрашивающий компонент, соответственно, по меньшей мере одно красящее вещество. И в этом случае под окрашивающим компонентом, соответственно, красящим веществом должно пониматься пигментное красящее вещество, в частности, органическое или, соответственно, неорганическое пигментное красящее вещество.
Согласно изобретению рассматриваемое красящее вещество или, соответственно, окрашивающий компонент следует выбирать, в частности, таким образом, чтобы они были химически стабильны в рамках применения или, соответственно, приготовления клеевого тела из термоплавкого клея, в частности, термически стабильны и при применении не разлагались, так чтобы положенное в основу оптическое или, соответственно, визуальное различие могло восприниматься и при соответствующем применении или, соответственно, приготовлении, или, соответственно, при нахождении компонентов в форме расплава, или, соответственно, оставалось оптически или, соответственно, визуально фиксируемым.
В связи с этим согласно изобретению - в качестве примера, и не ограничивающим образом - может быть предусмотрено, что окрашивающий компонент или, соответственно, красящее вещество представляют собой неорганическое пигментное красящее вещество, в частности, выбранное из группы, содержащей оксид железа, оксид титана, оксид хрома, а также их смеси, в частности, оксида железа и оксида титана.
К тому же, окрашивающий компонент или, соответственно, красящее вещество могут представлять собой органическое пигментное красящее вещество, в частности, выбранное из группы, содержащей азопигменты, в частности, моноазопигменты, диазопигменты, нафтольные пигменты, бензимидазольные (Benzimidazolon-) пигменты и металлокомплексные пигменты; полициклические пигменты, в частности, фталоцианиновые пигменты; бензилмидазолоны, а также их смеси.
Количество или, соответственно, концентрация окрашивающего компонента или, соответственно, красящего вещества при этом может варьироваться в отношении соответствующих участков в широких диапазонах.
Согласно изобретению особенно хорошие результаты получаются, однако, если первый участок и/или реактивный термоплавкий клей, с одной стороны, или второй участок и/или очищающее средство, с другой стороны, содержат окрашивающий компонент и/или красящее вещество, независимо друг от друга, в количестве от 0,01 масс. % до 10 масс. %, в частности, в диапазоне от 0,05 масс. % до 5 масс. %, предпочтительно в диапазоне от 0,1 масс. % до 4 масс. %, предпочтительно в диапазоне до 0,5 масс. % до 3 масс. %, в пересчете на соответствующий участок, соответственно, на реактивный термоплавкий клей или очищающее средство.
В частности, второй участок и/или очищающее средство может содержать окрашивающий компонент, соответственно, красящее вещество в количестве от 0,01 масс. % до 10 масс. %, в частности, в диапазоне от 0,05 масс. % до 5 масс. %, предпочтительно в диапазоне от 0,1 масс. % до 4 масс. %, предпочтительно в диапазоне от 0,5 масс. % до 3 масс. %, в пересчете на второй участок и/или очищающее средство.
В рамках данного изобретения хорошо зарекомендовали себя, в частности, следующие комбинации реактивного термоплавкого клея, с одной стороны, и очищающего средства, с другой стороны:
- так, согласно изобретению может быть предусмотрено, что реактивный термоплавкий клей содержит реактивный, в частности, отверждаемый во влажной среде полиуретан (PUR), предпочтительно функционализированный изоцианатными группами и/или содержащий изоцианатные группы полиуретан, предпочтительно изоцианат-терминированный полиуретан, или, соответственно, состоит из них, а очищающее средство содержит нереактивный этиленвинилацетат (EVA-полимер) или состоит из него. В связи с этим очищающее средство может содержать по меньшей мере одну содержащую гидроксигруппу добавку, в частности, как это описывалось выше.
- К тому же, реактивный термоплавкий клей может содержать реактивный, в частности, отверждаемый во влажной среде полиолефин (POR), предпочтительно функционализированный силановыми группами и/или содержащий силановые группы полиолефин, предпочтительно модифицированный прививкой силановых групп полиолефин, или состоять из них, а очищающее средство может содержать нереактивный полиолефин (PO) или состоять из него. В связи с этим очищающее средство при необходимости может содержать по меньшей мере одну добавку, реагирующую с реактивным термоплавким клеем, в частности, с химически реактивными группами реактивного термоплавкого клея, и/или инактивирующую химически реактивные группы реактивного термоплавкого клея.
- Кроме того, реактивный термоплавкий клей может содержать реактивный, в частности, радиационно-отверждаемый, предпочтительно УФ-отверждаемый поли(мет)акрилат, предпочтительно функционализированный уретановыми группами и/или содержащий уретановые группы поли(мет)акрилат, или состоять из него, а очищающее средство может содержать нереактивный (мет)акрилат или состоять из него. В связи с этим очищающее средство при необходимости может содержать по меньшей мере одну добавку, реагирующую с реактивным термоплавким клеем, в частности, с химически реактивными группами реактивного термоплавкого клея, и/или инактивирующую химически реактивные группы реактивного термоплавкого клея.
Что же касается предлагаемого изобретением клеевого тела из термоплавкого клея, то он может быть получено путем состыковки, в частности, долговременного соединения по меньшей мере одного первого участка и по меньшей мере одного второго участка, причем соответствующие участки после их изготовления долговременно соединены друг с другом, в частности, склеены своими противоположными поверхностями, в частности, поверхностями оснований, предпочтительно путем расплавления по меньшей мере одной из противоположных поверхностей, в частности, поверхностей оснований.
В рамках данного изобретения также может быть предусмотрено, что клеевое тело из термоплавкого клея помещено в транспортировочную упаковку или, соответственно, оболочку, в частности, по меньшей мере, по существу, воздухонепроницаемую или, соответственно, влагонепроницаемую, или, соответственно, находится в ней. В той же степени клеевое тело из термоплавкого клея по меньшей мере, в частности, может иметь по меньшей мере, по существу, воздухонепроницаемое и/или влагонепроницаемое покрытие, в частности, на основе воска. Благодаря этому повышаются качество и, соответственно, сроки хранения клеевого тела из термоплавкого клея согласно изобретению, так как, в частности, предотвращается преждевременное реагирование химически реактивных групп, в частности, реактивного термоплавкого клея.
Как указывалось выше, в рамках данного изобретения в целом предоставляется эффективное клеевое тело из термоплавкого клея с великолепной технологичностью при применении или, соответственно, нанесении как с учетом рассматриваемой клеящей способности, так и в плане удобства в обращении в рамках его использования в пистолете для клея-расплава.
Еще одним предметом данного изобретения - согласно второму аспекту изобретения - является способ изготовления клеевого тела из термоплавкого клея согласно изобретению, в частности, клеевой палочки из термоплавкого клея, которые описывались выше, причем по меньшей мере один первый, содержащий по меньшей мере один реактивный термоплавкий клей или состоящий из него участок и по меньшей мере один второй, содержащий по меньшей мере одно очищающее средство или состоящий из него участок сначала изготовляют раздельно и/или независимо друг от друга, и/или отдельно друг от друга, и после их изготовления состыковывают, в частности, долговременно соединяют друг с другом, предпочтительно склеивают по их противоположным поверхностям, в частности, поверхностями оснований.
Изготовление рассматриваемых участков предлагаемого изобретением клеевого тела из термоплавкого клея при этом может осуществляться известными специалисту способами, например, с применением экструдера или зубчатого шестереночного насоса. Например, рассматриваемые участки сначала могут быть изготовлены в виде бесконечных прутков или, соответственно, бесконечных палочек, которые затем, в частности, автоматически нарезаются на указанные участки соответствующей длины.
Согласно изобретению состыковка рассматриваемых участков для получения предлагаемого изобретением клеевого тела из термоплавкого клея может осуществляться, например, посредством оплавления или, соответственно, расплавления по меньшей мере одной из противоположных поверхностей, в частности, поверхности оснований первого участка или, соответственно, второго участка.
Благодаря предлагаемому изобретением подходу в целом обеспечивается стабильное соединение участков для образования предлагаемого изобретением клеевого тела из термоплавкого клея, причем имеет место дискретный или, соответственно, (резкий) четкий переход или, соответственно, (резкое) четкое соединение соответствующих участков, что обеспечивает соответствующие технологические преимущества, а также улучшение качеств хранения предлагаемого изобретением клеевого тела из термоплавкого клея.
Следующим предметом данного изобретения в связи с этим - согласно третьему аспекту изобретения - является также предлагаемое изобретением клеевое тело из термоплавкого клея, в частности, клеевая палочка из термоплавкого клея, изготовленная вышеописанным способом согласно данному изобретению.
Устройством для подачи термоплавкого клея является, в частности, пистолет для клея-расплава и/или пистолет для горячего клея, предпочтительно для расплавления и/или выдачи, и/или нанесения реактивного термоплавкого клея, предпочтительно для приготовления и/или применения клеевого тела из термоплавкого клея, в частности, клеевой палочки из термоплавкого клея, причем это устройство для подачи термоплавкого клея содержит по меньшей мере одно клеевое тело из термоплавкого клея, как оно было охарактеризовано выше.
В связи с этим указанное устройство для подачи термоплавкого клея может иметь по меньшей мере одно приемное устройство для клеевого тела из термоплавкого клея и/или по меньшей мере одно транспортировочное устройство для клеевого тела из термоплавкого клея, и/или по меньшей мере одно плавильное устройство для клеевого тела из термоплавкого клея, и/или по меньшей мере одно устройство для выдачи и/или нанесения, предпочтительно одно клеевое сопло, в частности, для расплавленного термоплавкого клея и/или для расплавленного очищающего средства этого клеевого тела из термоплавкого клея. При этом, в частности, плавильное устройство, с одной стороны, и устройство для выдачи и/или нанесения, с другой стороны, могут образовывать конструктивный узел или, соответственно, присутствуют как единый конструктивный элемент.
Следующий предмет данного изобретения - согласно пятому аспекту данного изобретения - это предлагаемый изобретением комплект, в частности, комплект для расплавления и/или выдачи, и/или нанесения реактивного термоплавкого клея, предпочтительно для приготовления и/или применения клеевого тела из термоплавкого клея, в частности, клеевой палочки из термоплавкого клея, причем этот комплект содержит по меньшей мере устройство для подачи термоплавкого клея, в частности, пистолет для клея-расплава и/или пистолет для горячего клея, предпочтительно как описывалось выше, и по меньшей мере одно клеевое тело из термоплавкого клея, в частности, клеевую палочку из термоплавкого клея, как охарактеризовано выше, предпочтительно множество клеевых тел из термоплавкого клея.
Кроме того, еще один предметом данного изобретения - согласно шестому аспекту изобретения - является предлагаемая изобретением упаковочная единица или, соответственно, мелкая упаковка согласно изобретению, содержащая по меньшей мере одно клеевое тело из термоплавкого клея, в частности, клеевую палочку из термоплавкого клея, охарактеризованные выше, в частности, причем это клеевое тело из термоплавкого клея помещено и/или находится, в частности, в одной по меньшей мере, по существу, воздухонепроницаемой и/или влагонепроницаемой транспортировочной упаковке.
Кроме того, следующим предметом данного изобретения - согласно седьмому аспекту изобретения - является применение по меньшей мере одного клеевого тела из термоплавкого клея, предпочтительно клеевой палочки из термоплавкого клея, как охарактеризовано выше, в способе стыковки и/или клейки, и/или для стыковки и/или склеивания предметов и/или конструктивных элементов, и/или подложек.
Предметом данного изобретения - согласно восьмому аспекту изобретения - является также применение по меньшей мере одного окрашивающего компонента и/или красящего вещества, в частности, как охарактеризовано выше, для обозначения и/или обеспечения визуального и/или оптического различия, в частности, цветового различия по меньшей мере одного первого участка, с одной стороны, и по меньшей мере одного второго участка, с другой стороны, одного клеевого тела из термоплавкого клея, в частности, клеевой палочки из термоплавкого клея, в частности, как охарактеризовано выше, причем первый участок содержит реактивный термоплавкий клей, а второй участок содержит по меньшей мере одно очищающее средство, в частности, при использовании и/или приготовлении клеевого тела из термоплавкого клея предпочтительно посредством пистолета для клея-расплава, в частности, при выдаче и/или нанесении реактивного термоплавкого клея, с одной стороны, и очищающего средства, с другой стороны, в частности, в форме соответствующего расплава, в частности, причем первый участок и/или реактивный термоплавкий клей, с одной стороны, и второй участок и/или очищающее средство, с другой стороны, выполняются оптически отличающимися друг от друга, в частности, отличающимися друг от друга по цвету, в частности, причем указанные окрашивающий компонент и/или красящее вещество включаются в состав первого участка и/или в реактивный термоплавкий клей, с одной стороны, или второго участка и/или в очищающее средство, с другой стороны.
И, наконец, данное изобретение касается - согласно девятому аспекту изобретения - предлагаемого изобретением способа обозначения или, соответственно, обеспечения визуального или, соответственно, оптического различия, в частности, цветового различия по меньшей мере одного первого участка, с одной стороны, и по меньшей мере одного второго участка, с другой стороны, одного клеевого тела из термоплавкого клея, в частности, клеевой палочки из термоплавкого клея, в частности, как охарактеризовано выше, первый участок содержит реактивный термоплавкий клей, а второй участок содержит по меньшей мере одно очищающее средство, в частности, при использовании и/или приготовлении клеевого тела из термоплавкого клея предпочтительно посредством пистолета для клея-расплава, в частности, при выдаче и/или нанесении реактивного термоплавкого клея, с одной стороны, и очищающего средства с другой стороны, в частности, в форме соответствующего расплава, причем первый участок и/или реактивный термоплавкий клей, с одной стороны, и второй участок и/или очищающее средство, с другой стороны, выполняются оптически отличающимися друг от друга, в частности, отличающимися друг от друга по цвету, в частности, причем по меньшей мере указанные окрашивающий компонент и/или красящее вещество включаются в состав первого участка и/или в реактивный термоплавкий клей, с одной стороны, или второго участка и/или в очищающее средство, с другой стороны.
В дальнейшем данное изобретение разъясняется более подробно на предпочтительных примерах осуществления, представленных на прилагаемых чертежах, соответственно, фигурах. В связи с этими предпочтительными примерами осуществления данного изобретения, которые, однако ни в коей мере не ограничивают данное изобретение, раскрываются также дополнительные преимущества, свойства и аспекты, а также признаки данного изобретения.
На чертежах показано следующее.
Фиг. 1A схематичный вид сверху предлагаемого изобретением клеевого тела из термоплавкого клея цилиндрической формы, которое выполнено в форме клеевой палочки из термоплавкого клея;
Фиг. 1B схематичный вид сверху предлагаемого изобретением клеевого тела из термоплавкого клея согласно другому варианту выполнения данного изобретения;
Фиг. 1C схематичный вид сверху клеевого тела из термоплавкого клея согласно изобретению в еще одном варианте выполнения данного изобретения;
Фиг. 1D схематичный вид сверху предлагаемого изобретением клеевого тела из термоплавкого клея согласно следующему варианту выполнения данного изобретения;
Фиг. 2A схематичное изображение осуществления предлагаемого изобретением способа для получения клеевого тела из термоплавкого клея согласно изобретению;
Фиг. 2B схематичное изображение осуществления предлагаемого изобретением способа для получения предлагаемого изобретением клеевого тела из термоплавкого клея согласно другому варианту выполнения данного изобретения;
Фиг. 3 схематичное изображение предлагаемого изобретением устройства для подачи термоплавкого клея, которое, в частности, выполнено в виде пистолета для клея-расплава с используемым клеевым телом из термоплавкого клея согласно изобретению, причем
Фиг. 3A первое рабочее состояние, соответственно, состояние использования устройства для подачи термоплавкого клея с выдачей термоплавкого клея, и
Фиг. 3B другое рабочее состояние, соответственно, состояние использования предлагаемого изобретением устройства для подачи термоплавкого клея с выдачей очищающего средства.
На Фиг. 1A, 1B, 1C и 1D показано, таким образом, предлагаемое изобретением стержневидное клеевое тело 1 из термоплавкого клея, которое, в частности, присутствует в форме клеевой палочки из термоплавкого клея, соответственно, прутка термоплавкого клея и которое, в частности, имеет цилиндрическую форму, так что ввиду этого обеспечена его пригодность для применения в пистолетах для клея-расплава. На рассматриваемых фигурах показано к тому же, что стержневидное клеевое тело 1 из термоплавкого клея согласно изобретению имеет по меньшей мере один первый, содержащий по меньшей мере один термоплавкий клей участок 2 и по меньшей мере один второй, содержащий по меньшей мере одно очищающее (промывочное) средство участок 3. На этих фигурах к тому же проиллюстрировано, что первый участок 2, соответственно, реактивный термоплавкий клей, с одной стороны, и второй участок 3, соответственно, очищающее средство, с другой стороны, выполнены оптически отличающимися друг от друга, в частности, отличающимися друг от друга по цвету.
В связи с этим на Фиг. 1A показано предлагаемое изобретением клеевое тело 1 из термоплавкого клея соответственно с одним первым участком 2 и выполненным визуально или, соответственно, оптически отличающимся от него, в частности, по цвету вторым участком 3. Согласно Фиг. 1B представлено предлагаемое изобретением клеевое тело 1 из термоплавкого клея, которое в целом располагает двумя первыми участками 2 и двумя вторыми участками 3, причем эти рассматриваемые участки 2, 3 расположены в чередующейся последовательности друг с другом в этом клеевом теле 1 из термоплавкого клея согласно изобретению. В связи с этим на Фиг. 1C показан еще один вариант выполнения данного изобретения соответственно с тремя первыми участками 2 и двумя (тремя???) вторыми участками 3, которые, также чередуясь, расположены в этом клеевом теле 1 из термоплавкого клея согласно изобретению.
Ввиду этого рассматриваемые клеевые тела 1 из термоплавкого клея согласно изобретению, как они показаны на Фиг. 1A - 1C, в частности, в рамках их применения, соответственно, использования, в частности, вставляются в пистолет для клея-расплава таким образом, что сначала расплавляется и подается первый участок 2 с реактивным термоплавким клеем, вслед за ним происходит подача второго участка 3 с очищающим, соответственно, промывочным средством и, соответственно, выполняется промывка или, соответственно, очистка с его помощью, причем каждый раз в заключение подается второй участок 3 на основе очищающего средства с целью очистки, соответственно, промывки рассматриваемого пистолета для клея-расплава.
На Фиг. 1D показан еще один предлагаемый изобретением вариант выполнения предлагаемого изобретением клеевого тела 1 из термоплавкого клея, причем оба конца клеевого тела 1 из термоплавкого клея образованы вторым участком 3. Сообразно с этим в рамках подготовки или, соответственно, применения предлагаемого изобретением клеевого тела 1 из термоплавкого клея сначала происходит подача первого второго участка 3 и, тем самым, очищающего средства, а в заключение происходит подача другого второго участка 3, так что рассматриваемый пистолет для клея-расплава промывается, соответственно, очищается очищающим средством как в начале работы, так и в конце работы.
Что касается предлагаемого изобретением способа, то на Фиг. 2A и Фиг. 2B показан предлагаемый изобретением подход, согласно которому сначала изготовляются или, соответственно, раздельно имеются в наличии соответствующие первые участки 2 и вторые участки 3, и рассматриваемые участки 2, 3 после их изготовления в желаемой последовательности стыкуются друг с другом или, соответственно, соединяются друг с другом по соответствующим поверхностям оснований рассматриваемых цилиндрических форм или, соответственно, тел соответствующих участков 2, 3. Благодаря этому обеспечивается высокая вариативность с учетом конкретного выполнения клеевого тела 1 из термоплавкого клея согласно изобретению для конкретной задачи, исходя из соответственно выбранной для этого применения последовательности и размеров рассматриваемых участков.
И, наконец, на Фиг. 3 показано предлагаемое изобретением устройство 4 для подачи термоплавкого клея с используемым клеевым телом 1 из термоплавкого клея согласно изобретению, причем это устройство 4 для подачи термоплавкого клея выполнено в форме пистолета для клея-расплава. Устройство 4 для подачи термоплавкого клея, соответственно, пистолет для клея-расплава согласно изобретению имеет при этом приемное устройство 5 для клеевого тела 1 из термоплавкого клея, а также транспортировочное устройство 6 для клеевого тела 1 из термоплавкого клея и плавильное устройство 7 для клеевого тела из термоплавкого клея. Кроме того, это устройство для подачи термоплавкого клея имеет устройство 8 для выдачи и, соответственно, нанесения, в частности, для расплавленного термоплавкого клея или, соответственно, для расплавленного очищающего средства клеевого тела из термоплавкого клея. В связи с этим на Фиг. 3A показано рабочее состояние, соответственно, состояние использования, согласно которому расплавленный, соответственно, переведенный в текучее состояние реактивный термоплавкий клей 2' (начиная с первого участка 2) выдается из устройства 8 для выдачи и, соответственно, нанесения, в частности, из раздаточного сопла и, соответственно, наносится. На Фиг. 3B тоже показано рабочее состояние или, соответственно, состояние очистки, соответственно, промывки устройства 4 для подачи термоплавкого клея с помощью оптически или, соответственно, визуально отличающегося от реактивного термоплавкого клея 2' очищающего средства 3', которое точно так же в расплавленном, соответственно, текучем состоянии выдается посредством устройства 8 для выдачи и, соответственно, нанесения.
Другие варианты выполнения, видоизменения, вариации, модификации, особенности и преимущества данного изобретения могут без труда быть представлены специалистом при чтении данного описания и реализуемы им, и он при этом не выйдет за рамки данного изобретения.
Перечень ссылочных обозначений
1 - стержневидное клеевое тело из термоплавкого клея, в частности, клеевые палочки из термоплавкого клея (пруток термоплавкого клея), предпочтительно цилиндрической формы,
2 - первый участок, соответственно, реактивный термоплавкий клей,
2' - реактивный термоплавкий клей в расплавленном, соответственно, текучем состоянии или, соответственно, выдаваемый реактивный термоплавкий клей,
3 - второй участок, соответственно, очищающее средство (промывочное средство),
3' - расплавленное, соответственно, текучее очищающее средство, соответственно, выдаваемое очищающее средство,
4 - устройство для подачи термоплавкого клея, в частности, пистолет для клея-расплава,
5 - приемное устройство для клеевого тела из термоплавкого клея,
6 - транспортировочное устройство для клеевого тела из термоплавкого клея,
7 - плавильное устройство для клеевого тела из термоплавкого клея,
8 - устройство для выдачи или, соответственно, нанесения.